(57)【特許請求の範囲】
【請求項１】
塗装面となる木質材の素材表面の凹凸を前処理として紙ヤスリ等の削り具で平滑化する前処理工程と、
前処理工程で前処理した木質材の素材表面の全面を木目に沿って所要の色の塗料を刷毛塗りする刷毛塗り工程と、
刷毛塗り工程で刷毛塗りした塗料が木質材の素材に浸透するのを一定時間放置することで待ち、木質材の素材表面の全面を布等の拭き取り具で拭き取る拭き取り工程と、
拭き取り工程で塗料を拭き取った木質材を一定時間放置し、その後、所要の色の塗料をスプレー塗りするスプレー塗り工程と、
スプレー塗り工程でスプレー塗りした木質材を一定時間放置して、スプレー塗りした塗料を乾燥させ、木質材の素材表面の全面に下地塗料を塗布して、下地塗料が塗料膜化し、さらに、塗料膜が硬化するまで乾燥させる下地処理工程と、
を有することを特徴とする木質材の塗装方法。
【請求項２】
スプレー塗り工程の後に、所要の色の塗料をさらにスプレー塗りする第２スプレー塗り工程、
を有することを特徴とする請求項１記載の木質材の塗装方法。
【発明の詳細な説明】
【技術分野】
【０００１】
本発明は、木質材の素地の表面を塗装する方法に関する。
【背景技術】
【０００２】
従来、木質材の塗装方法（着色方法）の一形態として、特許文献１に開示されたものがある。すなわち、特許文献１には、着色用の木質材の素地表面にウッドステインを塗布した後で、この素地表面に高圧・高速の空気を吹き付け、導管部以外の余分なウッドステインを除去することにより、木質材の素地表面を均一に着色した後、塗装仕様にしたがって塗装する木質材の着色方法が開示されている。
【先行技術文献】
【特許文献】
【０００３】
【特許文献１】特許第２６４５６２７号
【発明の概要】
【発明が解決しようとする課題】
【０００４】
ところが、上記したウッドステインを除去する作業は、風速８０／秒の高速空気をカーテン状に吹き付け、毎分５ｍの速度で移動させることで、ウッドステインを飛散させるもので、かかる作業は所要の装置を必要とする上に、煩雑なものである。そのため、かかる木質材の着色方法は作業効率が良くないという不具合がある。
【０００５】
ところで、通常、温帯から寒帯の木の断面には同心円状の模様、つまり年輪が形成される。この年輪が輪状に見えるのは、春期には幹の肥大成長が盛んで細胞壁が疎になり、夏期には幹の肥大成長がゆっくりとなって細胞壁が密になるためである。その結果、年輪は、春期に形成された色の薄い部分（春材部）と夏期に形成された色の濃い部分（夏材部）とで形成される。このような年輪を有する木材を長手方向に切断すると、春材部と夏材部とで木目が現出される。
【０００６】
ここで、木目の夏材部は細胞壁が密であるため、夏材部は塗料を吸い込まない。そのため、木目部分を鮮明に着色するのは困難であった。
【０００７】
そこで、本発明は、素材表面の木目を形成する夏材部と春材部に異なる色を着色することで、木目模様を鮮明化することができる上に、かかる作業を簡単かつ迅速に行うことができる木質材の塗装方法を提供することを目的とする。
【課題を解決するための手段】
【０００８】
（１）請求項１記載の発明にかかる木質材の塗装方法は、塗装面となる木質材の素材表面の凹凸を前処理として紙ヤスリ等の削り具で平滑化する前処理工程と、前処理工程で前処理した木質材の素材表面の全面を木目に沿って所要の色の塗料を刷毛塗りする刷毛塗り工程と、刷毛塗り工程で刷毛塗りした塗料が木質材の素材に浸透するのを一定時間放置することで待ち、木質材の素材表面の全面を布等の拭き取り具で拭き取る拭き取り工程と、拭き取り工程で塗料を拭き取った木質材を一定時間放置し、その後、所要の色の塗料をスプレー塗りするスプレー塗り工程と、スプレー塗り工程でスプレー塗りした木質材を一定時間放置して、スプレー塗りした塗料を乾燥させ、木質材の素材表面の全面に下地塗料を塗布して、下地塗料が塗料膜化し、さらに、塗料膜が硬化するまで乾燥させる下地処理工程と、有することを特徴とする。
【０００９】
（２）請求項２記載の発明にかかる木質材の塗装方法は、請求項１記載の木質材の塗装方法であって、スプレー塗り工程の後に、所要の色の塗料をさらにスプレー塗りする第２スプレー塗り工程、を有することを特徴とする。
【発明の効果】
【００１０】
本発明は、次の効果を奏する。すなわち、木質材の素材表面を形成する木目の夏材部と春材部にそれぞれ異なる色を着色することで、木目模様を鮮明化することができる。しかも、木目の夏材部と春材部の色をそれぞれ多種類から選択することができる上に、適宜組み合わせることができる。そして、その色の組み合わせによって高級感や斬新さ等を醸し出すことができる。そのため、例えば、家屋の外壁を形成する木質材を塗装する場合に、上記したように需用者の好みに適合した色で木目模様を鮮明化させることができるとともに、個性化や差別化が図れて、需用者の満足度を高めることができる。そして、景観も高めることができる。また、かかる塗装作業は簡単かつ迅速に行うことができる。そのため、木質材の塗装作業効率を向上させることができる。
【図面の簡単な説明】
【００１１】
【図１】塗装工程の説明図。
【図２】前処理工程で前処理した木質材の斜視図（ａ）と正面図（ｂ）。
【図３】刷毛塗り工程の斜視説明図（ａ）と刷毛塗り後の木質材の正面図（ｂ）。
【図４】拭き取り工程の斜視説明図（ａ）と拭き取り後の木質材の正面図（ｂ）。
【図５】スプレー塗り工程の斜視説明図（ａ）とスプレー塗り後の木質材の正面図（ｂ）。
【図６】後処理工程の斜視説明図（ａ）と塗装を完了した木質材の正面図（ｂ）。
【発明を実施するための形態】
【００１２】
以下に、図面を参照しながら本発明の実施形態を説明する。
図１に示す工程図は、本実施形態にかかる木質材Ｗの塗装工程Ｋを示すものである。この木質材Ｗの塗装工程Ｋは、前処理工程Ｋ１、刷毛塗り工程Ｋ２、拭き取り工程Ｋ３、スプレー塗り工程Ｋ４、及び後処理工程Ｋ５を有している。
【００１３】
前処理工程Ｋ１は、塗装面となる木質材Ｗの素材表面の凹凸を前処理として紙ヤスリ（ペーパー）等の削り具（図示せず）で平滑化する工程である。
【００１４】
刷毛塗り工程Ｋ２は、前処理工程Ｋ１で前処理した木質材Ｗの素材表面の全面を木目に沿って所要の色の塗料Ｐｈを刷毛塗りする工程である。ここで、木目は細胞壁が密の夏材部Ｗｎと細胞壁が疎の春材部Ｗｈとから形成されている。Ｈは刷毛である。
【００１５】
拭き取り工程Ｋ３は、刷毛塗り工程Ｋ２で刷毛塗りした塗料Ｐｈが木質材Ｗの素材に浸透するのを一定時間放置することで待ち、木質材Ｗの素材表面の全面を布等の拭き取り具Ｆで拭き取る工程である。
【００１６】
スプレー塗り工程Ｋ４は、拭き取り工程Ｋ３で塗料Ｐｈを拭き取った木質材Ｗを一定時間放置し、その後、所要の色の塗料Ｐｓを温風ガンスプレーＧによりスプレー塗りする工程である。この際、スプレー塗りする塗料Ｐｓは、刷毛塗り工程Ｋ２で刷毛塗りした塗料Ｐｈとは異なる色の塗料Ｐｓ、望ましくは白色、灰色等の薄めの色を採択して、刷毛塗りして春材部Ｗｈに浸透させた塗料Ｐｈに散布することで、残春材部Ｗｈの塗料Ｐｈの色を薄める（変色させる）ことができる。ここで、拭き取り工程Ｋ３で春材部Ｗｈの素材に浸透した塗料Ｐｈは完全に乾いていないため、刷毛Ｈで塗装すると、単に色が混合して一色の塗料Ｐが木質材Ｗの素材表面の全面を覆い尽くすことになる。しかし、スプレー塗装することで、夏材部Ｗｎにおけるスプレーした塗料Ｐｓの色と、春材部Ｗｈにおける浸透させた塗料Ｐｈの色とスプレーした塗料Ｐｓの色との合体色（変色）Ｐｃを明確かつ鮮明に色別化して、高級感や斬新さ等を醸し出すことができる。
【００１７】
また、スプレー塗り工程Ｋ４は、第１スプレー塗り工程Ｋ４ａと第２スプレー塗り工程Ｋ４ｂの二段階の工程を設けることができる。第１スプレー塗り工程Ｋ４ａの後に、所要の色（例えば、黄色）の塗料をさらにスプレー塗りする第２スプレー塗り工程Ｋ４ｂを設けることもできる。第２スプレー塗りを行うと、第１スプレー色を有する夏材部Ｗｎに部分的に第２スプレー色が発現して、色彩の多様化を楽しむことができる。この際、部分的に発現する第２スプレー色の場所と範囲は、木質材Ｗの夏材部Ｗｎの材質等によるため、発現する色調の意外性を楽しむこともできる。
【００１８】
後処理工程Ｋ５は、下地処理工程Ｋ５ａと上塗り工程Ｋ５ｂからなる。下地処理工程Ｋ５ａは、スプレー塗り工程Ｋ４でスプレー塗りした木質材Ｗを一定時間放置して、スプレー塗りした塗料Ｐｓを乾燥させ、木質材Ｗの素材表面の全面に下地塗料Ｐｕを温風ガンスプレーＧによりスプレー塗装して、下地塗料Ｐｕが透明に塗料膜化し、さらに、塗料膜（図示せず）が硬化するまで乾燥させる工程である。そして、塗料膜が硬化したら、紙ヤスリ等で塗料膜を滑らかになるまで削ることで、仕上がりの見栄えをよくする。上塗り工程Ｋ５ｂは、下地処理工程Ｋ５ａで下地処理した木質材Ｗの素材表面の全面に上塗り塗料（保護塗料）Ｐｏを温風ガンスプレーＧによりスプレー塗装する工程である。かかる上塗り工程Ｋ５ｂで塗料膜が硬化したら完成である。したがって、かかる上塗り工程Ｋ５ｂが最終工程である。
【実施例】
【００１９】
次に、図１〜図６を参照しながら本実施例を具体的に説明する。
【００２０】
〔前処理工程Ｋ１において〕
削り木材である木質材Ｗの素材表面を、紙ヤスリ１８０番で削ることで荒目をなくして滑らかに仕上げた。さらに、１８０番より細かい紙ヤスリ３２０番でもう一度木目に沿って細かく凹凸を削った。
【００２１】
〔刷毛塗り工程Ｋ２において〕
主剤と硬化剤を体積比９：１の割合で混合した二液型のウレタン樹脂塗料である商品名「エバーロックウレタン」（ロックペイント株式会社製）を、シンナーで薄めた（塗料とシンナーを体積比３：７の割合で調合）。この薄めた塗料Ｐｈを木質材Ｗの素材表面の全面に染み込ませるように塗った。ここで、刷毛塗りする塗料Ｐｈの色として緑色を採択した。
【００２２】
〔拭き取り工程Ｋ３において〕
刷毛塗り工程Ｋ２で塗料Ｐｈを塗った木質材Ｗを常温下で５分間放置して、木質材Ｗに塗料Ｐｈが浸透するのを待った。拭き取り具としての布Ｆで木質材Ｗに塗った塗料Ｐｈを拭き取った。この際、布Ｆは木目に沿わせて拭き取り摺動させた。そして、夏材部Ｗｎは塗料Ｐｈを吸い込まないため、夏材部Ｗｎに塗料Ｐが残らないように、再度、きれいな布Ｆで拭き取った。
【００２３】
〔スプレー塗り工程Ｋ４において〕
拭き取り工程Ｋ３で塗料Ｐｈを拭き取った木質材Ｗを常温下で５分間放置した。その後、スプレー塗りする塗料Ｐｓの色として白色を採択した。その結果、夏材部Ｗｎは白色で、春材部Ｗｈは合体色（変色）Ｐｃとして薄緑色になった。この際、夏材部Ｗｎの白色と春材部Ｗｈの薄緑色のコントラストで、木目を鮮明化することができた。そして、木目を堅実に保護、つまり、撥水性、防カビ性、耐久性を良好に確保することができた。
【００２４】
〔下地処理工程Ｋ５ａにおいて〕
スプレー塗り工程Ｋ４でスプレー塗りした木質材Ｗの塗料を常温下で約６〜１０時間程度乾燥させた。その後、木質材Ｗの素材表面の全面に下地塗料Ｐｕとしてのウレタン樹脂塗料である商品名「エバーロック」（ロックペイント株式会社製）を、温風ガンスプレーＧで塗料膜化するまで吹き付けた。そして、４時間程、塗料膜が硬化するまで乾燥させた。塗料膜が硬化したところで、紙ヤスリ３２０番で塗料膜を表面が滑らかになるまで削って見栄えをよくした。
【００２５】
〔上塗り工程Ｋ５ｂにおいて〕
木質材Ｗの素材表面の全面に下地処理した塗料膜に、上塗り塗料（保護塗料）Ｐｏとして商品名「エバーロック」（ロックペイント株式会社製）を、温風ガンスプレーＧで斑のないように吹き付けた。塗料膜化して塗料膜が硬化したところで完了とした。その結果、素材表面の木目模様が鮮明化した木質材Ｗを得ることができた。
【符号の説明】
【００２６】
Ｗ  木質材
Ｋ  塗装工程
Ｋ１  前処理工程
Ｋ２  刷毛塗り工程
Ｋ３  拭き取り工程
Ｋ４  スプレー塗り工程
Ｋ５  後処理工程
【図１】
0005462108.tif 000002
【図２】
0005462108.tif 000003
【図３】
0005462108.tif 000004
【図４】
0005462108.tif 000005
【図５】
0005462108.tif 000006
【図６】
0005462108.tif 000007